Brevet FR2925518A1 — publié le 20090626

L'invention concerne l'utilisation d'un polymère organosilicate métallique pour la protection de composés sensibles à l'oxydation et/ou aux rayonnements électromagnétiques, contre l'oxydation et/ou les rayonnements électromagnétiques. Elle concerne également une composition fluorescente et une composition de marquage comprenant une telle composition fluorescente ainsi qu'une composition de protection contre les rayonnements électromagnétiques. De nombreux composés ont des propriétés qui se dégradent 10 par oxydation ou par une exposition aux rayonnements électromagnétiques, en particulier lors d'une exposition aux rayonnements UV. II en est ainsi des composés de la famille des benzotriazoles et en particulier du 2-(2'-hydroxy-5'-méthylphényl) benzotriazole. En effet, ce composé est un excellent protecteur contre les 15 rayonnements UV car sous une irradiation par les UV, la liaison hydrogène lui conférant son aromaticité se rompt et ainsi il absorbe les photons UV. Comme de plus, dans le temps, la liaison hydrogène se reforme, c'est un composé absorbant les photons UV qui se régénère. Mais ce composé est très sensible à l'oxydation et se dégrade 20 et perd ainsi ses propriétés de protection contre les rayonnements UV. D'autres composés sensibles à l'oxydation et/ou aux rayonnements électromagnétiques sont les composés fluorophores. Les composés fluorophores sont utilisés en particulier pour le marquage, de papier, textiles, soit anti-contrefaçon, soit dans des buts 25 d'authentification, soit pour simplement identifier la date de fabrication du papier ou du tissu, ou encore pour identifier le fabricant. Les papiers, en particulier pour acte authentique ainsi que les textiles ont une très longue durée de vie, supérieure à quinze ans. C'est pourquoi la résistance à l'oxydation et au photo- 30 vieillissement des marqueurs utilisés est importante. On a utilisé dans ce but de marquage des terres rares qui sont des composés fluorophores inorganiques. Mais les terres rares sont facilement identifiées par une simple analyse, ce qui fait qu'un marquage obtenu avec des terres rares peut être facilement reproduit. Les composés fluorophores organiques, eux, ne sont pas facilement identifiables par une simple analyse. Ces composés organiques fluorophores sont aussi utilisés pour le marquage biologique de réactions biologiques. Mais ces composés sont sensibles à l'oxydation par l'oxygène, l'ozone, les NOx, en particulier. On les a donc utilisés en présence d'agents antioxydants qui ont pour but de piéger l'oxygène sous toutes ses formes. Mais l'efficacité de l'agent antioxydant cesse lorsque toutes les molécules piégeant l'oxygène ont été consommées par les molécules d'oxygène présentes. Par ailleurs, et cela est un inconvénient en particulier pour les papiers et les textiles, les composés fluorophores organiques ont un autre inconvénient : ils sont très sensibles aux rayonnements électromagnétiques tels que les UV, le visible et le proche infrarouge. A l'heure actuelle, pour les protéger, on utilise des additifs organiques ou inorganiques qui vont filtrer le rayonnement électromagnétique mais qui vont également atténuer le phénomène de fluorescence. Mais finalement, il est également connu que les phénomènes d'oxydation ou de photo-oxydation et de vieillissement par exposition au rayonnement électromagnétique se superposent et/ou agissent en synergie pour dégrader les composés fluorophores organiques, que ce soit en solution ou sur divers supports. Par ailleurs, on connait une famille de composés appelés indifféremment métal organosilicate, métal phyllosilicate argile, polymère organosilicate métallique ou sel de polysilsesquioxane. Par exemple, la demande de brevet US 7 132 165 B2 décrit la fabrication de composés de ce type à partir de surfactants amines ou d'agents de structuration. Ces composés sont décrits comme étant des composés mésoporeux à base de silice lamellaire ayant une stabilité thermique et hydrothermique élevée. Ces composés sont également décrits par L. Ukrainczyk et al. dans "Template Synthesis and Characterization of Layered Al- and Mg- Silsesquioxanes", J. Phys. Chem. B 1997, 101, 531-539. Une méthode de préparation de ces composés est décrite dans ce document : les composés silsesquioxanes ont été préparés par précipitation à température ambiante par addition d'une base aqueuse à une solution d'alcool contenant un mélange d'AIC13 ou de MgCl2 et d'un trialcoxysilane avec une fonctionnalité n-dodécyle, n-octyle, n-pentyle, 3-méthacryloxypropyle, isobutyle ou phényle. Ces composés sont décrits comme utilisables en tant qu'absorbants, barrières environnementales, charges de polymères, supports catalytiques ou capteurs chimiques. Nicola T. Whilton et al., dans "Hybrid lamellar nanocomposites based on organically functionalized magnesium phyllosilicate clays with interlayer reactivity", J. Mater. Chem., 1998, 8(8), 1927-1932, décrivent également la préparation de tels composés par addition d'organotrialcoxysilane à une solution de MgCl2.6H2O dans de l'éthanol et précipitation par une solution d'hydroxyde de sodium. Cependant, dans ce document aucune application n'est décrite ou suggérée pour ces composés. Le brevet US n°5 342 876 décrit aussi un procédé pour produire de tels composés qui sont décrits comme étant des granulés de silice sphérique et poreuse qui ont une excellente aptitude à se disperser dans les résines et permettent ainsi l'obtention de films ayant une excellente transparence, résistance à l'écaillement et qui peuvent être utilisés en tant que pièges d'odeurs et en tant qu'agent de contrôle de l'exsudation. L'invention a pour but de pallier la sensibilité à l'oxydation et/ou à la dégradation par tous rayonnements électromagnétiques, et en particulier les UV, de composés sensibles à l'oxydation et/ou à la dégradation par les rayonnements électromagnétiques. En particulier, l'invention a pour but de pallier les inconvénients des fluorophores organiques et de fournir une composition fluorescente qui soit résistante à l'oxydation et/ou à la dégradation par tout rayonnement électromagnétique, et en particulier les UV, tout en n'étant pas facilement identifiable par une analyse simple. Mais l'invention a également pour but de fournir une composition de protection contre les UV qui soit régénérable et non dégradée par l'oxydation dans le temps. A cet effet, l'invention propose d'utiliser au moins un polymère 10 organosilicate métallique, sous forme de particules, ayant l'une des formules I ou II suivantes : Formule I : R4Si4Al2O8(OH)X, Formule II : R8Si8M6O16(OH)y, dans lesquelles : - chaque R est choisi indépendamment des autres dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, x ? 2, y>_4, - dans la formule I, le rapport Si/AI est compris entre 1,8 et 1,3 inclus, - dans la formule II, M est choisi dans le groupe formé par 25 le calcium, le magnésium, le zinc, le strontium et les mélanges de ceux-ci, et le rapport molaire Si/M est compris entre 1,8 et 1,3 inclus, pour la protection contre l'oxydation et/ou les rayonnements électromagnétiques d'un composé sensible à l'oxydation et/ou aux rayonnements électromagnétiques. 30 De préférence, chaque R est choisi, indépendamment des autres, parmi un groupe méthyle substitué ou non substitué, un groupe éthyle 15 20 substitué ou non substitué, un groupe n-propyle substitué ou non substitué, et un groupe benzyle substitué ou non substitué. Lorsque R est substitué, il est de préférence substitué par au moins un groupe amino, un atome d'halogène, un groupe éther, un groupe 5 ester, un groupe hydroxyle, un groupe acrylate, un groupe époxy, un groupe alkyle, un groupe alkylacrylate, un groupe aminoalkyle ou un groupe chloroalkyle. Dans un mode de réalisation préféré, le polymère organosilicate métallique a la formule Il dans laquelle M est le zinc ou le 10 magnésium, et chaque R est un groupement 3-aminopropyle. Dans un autre mode de réalisation préféré, le polymère organosilicate métallique a la formule Il dans laquelle M est le zinc ou le magnésium, et chaque R est un groupement NH2(CH2)2NH(CH2)3. Dans une première variante de l'utilisation de l'invention, le 15 composé sensible à l'oxydation et/ou aux rayonnements électromagnétiques est un composé fluorophore organique. Dans ce cas, le composé fluorophore organique est de préférence choisi dans le groupe formé par la rhodamine, la fluorescéine, les porphyrines et leurs mélanges. 20 Dans une seconde variante de l'utilisation de l'invention, le composé sensible à l'oxydation et/ou aux rayonnements électromagnétiques est un composé benzotriazole. Plus préférablement, ce composé benzotriazole est le 2-(2'-hydroxy-5-'méthylphényl) benzotriazole et le polymère organosilicate 25 métallique a la formule Il dans laquelle M est le zinc (Zn) et quatre groupes R sont des groupements NH2(CH2)3 et quatre groupes R sont des groupements C6H5. L'invention propose également une composition fluorescente caractérisée en ce qu'elle comprend : 30 - des particules d'au moins un composé organique fluorophore, et 6 - des particules d'au moins un composé polymère organosilicate métallique ayant l'une des formules I ou Il suivantes : Formule I : R4Si4AI2O8(OH)X, Formule II : R8Si8M6O16(OH)y, dans lesquelles : chaque R est choisi, indépendamment des autres, dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, x>_2, - y>4, - dans la formule I, le rapport Si/AI est compris entre 1,8 el 1,3 inclus, - dans la formule II, M est choisi dans le groupe formé par le calcium, le magnésium, le zinc, le strontium et les mélanges de ceux-ci, et le rapport molaire Si/M est compris entre 1,8 et 1,3 inclus. De préférence, dans la composition fluorescente selon l'invention, le composé organique fluorophore est choisi dans le groupe formé par la rhodamine, la fluorescéine, les porphyrines, et leurs mélanges. Quant à chaque groupement R, il est choisi, indépendamment des autres, parmi un groupe méthyle substitué ou non substitué, un groupe éthyle substitué ou non substitué, un groupe n-propyle substitué ou non substitué, et un groupe benzyle substitué ou non substitué. Lorsque R est substitué, il est de préférence substitué par au moins un groupe amino, un atome d'halogène, un groupe éther, un groupe ester, un groupe hydroxyle, un groupe acrylate, un groupe époxy, un groupe alkyle, un groupe alkylacrylate, un groupe aminoalkyle ou un groupe chloroalkyle. De préférence, dans la composition fluorescente de l'invention, le polymère organosilicate métallique a la formule II dans laquelle M est le magnésium ou le zinc, et chaque R est un groupement 3-aminopropyle. Dans une autre variante de la composition fluorescente de l'invention, le polymère organosilicate métallique a la formule II dans laquelle M est le magnésium ou le zinc et chaque R est un groupement NH2(CH2)2NH(CH2)3. Dans un mode de mise en oeuvre préféré, la compositicn fluorescente selon l'invention est sous la forme de particules solides. Mais dans un autre mode de mise en oeuvre préféré selon l'invention, la composition fluorescente de l'invention est sous la forme d'une dispersion ou d'un sol colloïdal, de préférence en phase aqueuse. L'invention propose encore une composition de marquage caractérisée en ce qu'elle comprend au moins une composition fluorescence selon l'invention. Mais l'invention propose aussi une composition de protection contre le rayonnement UV caractérisée en ce qu'elle comprend : - du 2-(2'-hydroxy-5'-méthylphényl) benzotriazole, et - des particules d'au moins un polymère organosilicate métallique ayant l'une des formules I ou II suivantes : Formule I: R4Si4AI2O8(OH)X , Formule Il : R$Si8M6O16(OH)y, dans lesquelles : - chaque R est choisi indépendamment des autres dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, x>_2, y>_4, - dans la formule I, le rapport Si/AI est compris entre 1,8 et 1,3 inclus, - dans la formule II, M est choisi dans le groupe formé par le calcium, le magnésium, le zinc, le strontium et les mélanges de ceux-ci, et le rapport molaire Si/M est compris entre 1,8 et 1,3 inclus. Dans la composition de protection contre le rayonnement UV selon l'invention, chaque R est de préférence choisi, indépendamment des autres, parmi un groupe méthyle substitué ou non substitué, un groupe éthyle substitué ou non substitué, un groupe n-propyle substitué ou non substitué et un groupe benzyle substitué ou non substitué. Lorsque R est substitué, il est de préférence, substitué par au moins un groupe amino, un atome d'halogène, un groupe éther, un groupe ester, un groupe hydroxyle, un groupe acrylate, un groupe époxy, un groupe alkyle, un groupe alkylacrylate, un groupe aminoalkyle ou un groupe chloroalkyle. Une composition de protection contre le rayonnement UV selon l'invention particulièrement préférée est une composition dans laquelle le polymère organosilicate métallique a la formule Il dans laquelle M est le zinc (Zn) et quatre groupes R sont des groupes NH2(CH2)2NH(CH2)3 et quatre groupes R sont des groupes C6H5. L'invention sera mieux comprise et d'autres caractéristiques et 20 avantages de celle-ci apparaitront plus clairement à la lecture de la description explicative qui suit. L'invention repose sur la découverte que des particules d'un polymère organosilicate métallique ayant l'une des formules I ou II suivantes : Formule I : R4Si4AI2O8(OH)X, 25 Formule Il : R8Si8M6O16(OH)y, ont des propriétés de protection contre l'oxydation et/ou les rayonnements électromagnétiques, en particulier les rayonnements UV, de composés sensibles à cette oxydation et/ou à ces rayonnements. Les formules I et II représentent des composés du type 30 aluminosilicate ou silicate de métal ayant des substituants organiques. Ces composés ont des teneurs en eau variables car ils sont fortement hygroscopiques. C'est pourquoi dans les formules I et Il, la stoechiométrie en ions OH" est indiquée par les variables x et y. Cependant, dans la formule I, pour respecter la stoechiométrie de cette formule, x doit être égal au moins à 2 et dans la formule Il, y doit être 5 égal au moins à 4. Cependant, dans ces composés, le rapport molaire Si/AI dans la formule I, ou le rapport Si/M, dans la formule II, est parfaitement défini. Ce rapport molaire doit être compris entre 1,8 et 1,3 inclus. Les particules du polymère organisilicate métallique ont une 10 taille d'environ 100 nm. Les particules du polymère organosilicate métallique ayant la formule I ou la formule II ci-dessus sont formées par des méthodes de cohydrolyse contrôlée comprenant le traitement d'un ou plus sel de magnésium, de zinc, de calcium, de strontium ou d'aluminium et d'un mélange d'agents de 15 couplage silane de formule RxSi(OR1) 4_x dans laquelle x vaut entre 1 et 2 inclus et R' est un groupe hydrolysable, avec une solution alcaline alcoolique. Dans certains modes de réalisation, les fonctions R des agents de couplage silane incluent un groupe basique tel qu'un groupe amino et il n'est alors pas nécessaire d'ajouter une solution alcaline alcoolique, bien 20 qu'une petite quantité de base puisse être nécessaire pour faire que la quantité équivalence stoechiométrique désirée de base soit présente. Le rapport molaire métal (un ou plus du magnésium, zinc, calcium, strontium et aluminium) ou AI/Si est de préférence maintenu entre 1 et 0,5 inclus et le rapport molaire alcalin/métal est de préférence maintenu entre 1 et 0,5 inclus. 25 De préférence, une solution alcoolique d'hydroxyde de sodium, d'hydroxyde de potassium ou d'hydroxyde de lithium de diéthylamine ou de triéthylamine ayant une concentration entre 0,5M et 5M inclus, préférablement d'environ 3M est utilisée. De préférence, les groupes alcoxy de l'agent de couplage 30 silane (OR') sont des groupes propoxy, éthoxy, ou méthoxy. Quant à chaque groupe R présent dans l'agent de couplage silane, il est choisi, indépendamment des autres, dans le groupe formé par un 10 groupe alkyle à chaîne linéaire ou ramifiée, substitué ou non substitué, un groupe alcényle linéaire ou ramifié, substitué ou non substitué, un groupe aryle substitué ou non substitué ou un groupe benzyle substitué ou non substitué. Le plus préférablement, chaque R est, indépendamment des autres, un groupe alkyle ou alcényle, chacun linéaire ou ramifié, substitué ou non substitué ou un groupe benzyle substitué ou non substitué. Le plus préférablement, chaque R est, indépendamment des autres un groupe alkyle ou alcényle en C, à ci, plus préférablement, en C2 à 10 C8 ou un groupe benzyle, chacun de ces groupes étant substitué ou non substitué. Le plus préférablement, chaque R est, indépendamment des autres, un groupe méthyle, un groupe éthyle, un groupe n-propyle, un groupe n-butyle, un groupe vinyle ou un groupe benzyle, chacun de ces groupes 15 pouvant être substitué ou non substitué. Les groupes substituants appropriés du groupe R et spécialement des groupes alkyles et alcényles linéaires ou ramifiés peuvent être tout substituant approprié pour affecter les propriétés d'hydrophilie ou d'hydrophobie désirées. 20 Par exemple, chaque groupe R peut être substitué avec un groupe basique tel qu'un groupe amino, incluant les substituants diamino et triamino, un atome d'halogène, tel qu'un ou plus atome de fluore, de chlore, de brome ou d'iode, mais préférablement un atome de chlore, un groupe éther, un groupe ester, un groupe hydroxyle, un groupe acrylate tel qu'un 25 groupe méthacrylate, ou tout autre groupe partant ou tout autre groupe réactif qui permettra des modifications supplémentaires tel qu'un groupe époxy ou un groupe aryle, tous deux optionnellement substitués. Le plus préférablement, le substituant du groupe R est un groupe alkyle, un groupe alkylacrylate, un groupe aminoalkyle, un groupe 30 chloroalkyle ou un groupe vinyle, spécialement un groupe méthyle, un groupe éthyle, un groupe n-propyle, un groupe n-butyle, un groupe propylméthacrylate, un groupe 3-chloropropyle ou un groupe 3-aminopropyle. 11 Le plus préférablement, R est un groupe (3-aminopropyl)aminoéthyle. Quant au sel de métal mixte utilisé, il peut être l'un ou plus d'un sel de magnésium, de strontium, de calcium, de zinc ou d'aluminium pour former un composé polymère organosilicate métallique dans lequel le rapport molaire métal/silicium ou aluminium/silicium est compris entre 1,8 et 1,3 inclus. Le métal est le plus préférablement du magnésium ou du zinc. Les sels métalliques particulièrement préférés sont les sels chlorure et en particulier, lorsque le métal est le magnésium, le chlorure de magnésium hexahydraté. La réaction de co-hydrolyse décrite ci-dessus donne des composés polymères organosilicates métalliques utilisés dans l'invention, sous forme de particules, ayant l'une des formules I ou II suivantes : Formule I : R4Si4AI2O8(OH)X Formule II : R$Si8M6O16(OH)y, dans lesquelles : - chaque R est choisi indépendamment des autres dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, - x2, - y?4 dans la formule I, le rapport Si/AI est compris entre 1,8 et 1,3 inclus, - clans la formule Il, M est choisi dans le groupe formé par le calcium, le magnésium, le zinc, le strontium et les mélanges de ceux-ci, et le rapport molaire Si/M est compris entre 1,8 et 1,3 inclus. Les composés polymères organosilicates métalliques préférés utilisés dans l'invention sont des composés ayant la formule Il dans laquelle 30 chaque R est un groupe N-(2-aminoéthyl)-3-propylamine ou NH2(CH2)2NH(CH2)3, et le métal est Mg ou Zn. L'addition de nanoparticules des composés polymères organosilicates métalliques de formule I et de formule II définies ci-dessus 5 permet de stabiliser vis-à-vis de l'oxydation, en particulier en dispersion aqueuse, des composés organiques fluorophores tels que la rhodamine, la fluorescéine, et les porphyrines. Pour obtenir cette stabilisation, il suffit d'ajouter les nanoparticules d'au moins un composé polymère organosilicate métallique 10 précédemment décrit au composé organique fluorophore. De préférence, le rapport masse de composé polymère organosilicate métallique/masse de composé organique fluorophore est supérieur ou égal à 0,33. En effet, en dessous de ce rapport, la stabilisation à l'oxydation, et/ou au rayonnement électromagnétique est moins efficace. 15 Le rapport maximal sera déterminé par l'homme du métier. En effet, les particules de composés polymères organosilicates métalliques sont transparentes et très petites, de l'ordre de 1C1 à 100nm. Il est possible d'en mettre une grande quantité sans affecter les, propriétés optiques du composé organique fluorophore. 20 Cependant, pour des applications textiles, le toucher peut être affecté, de sorte que dans ce cas, le rapport masse cle composé polymère organosilciate métallique/masse de composé fluorophore organique est de préférence maintenu inférieur ou égal à 1,33 car ensuite, le tissu peut devenir rêche. 25 Mais, l'addition de nanoparticules des composés polymères organosilicates métalliques de formule I ou de formule II selon l'invention permet également de stabiliser vis-à-vis de l'oxydation, en particulier en solution, des composés ayant des propriétés de protection contre le rayonnement UV ruais très sensibles à l'oxydation, en particulier ceux de la 30 famille des benzotriazoles et plus particulièrement le 2-(2'-hydroxy-5'-méthylphényl) benzotriazole. Dans ce cas, un polymère organisilicate métallique préféré est le polymère ayant la formule Il dans laquelle M est le zinc (Zn) et quatre groupes R sont des groupes NH2(CH2)2NH(CH2)3 et quatre groupes R sont des groupes C6H5. Afin de mieux faire comprendre l'invention, on va maintenant en décrire, à titre d'exemples illustratifs et non limitatifs, plusieurs modes de mise en oeuvre. Exemple 1 Synthèse du composé polymère organosilicate métallique de formule II dans laquelle M est le magnésium 10 et R est un groupement 3-aminopropyle. 1,2 moles de MgCl2.6H2O sont solubilisés dans 2900g d'éthanol, 312g de (3-aminopropyl)triéthoxysilane sont rapidement ajoutés. Rapidement un précipité blanc se forme, le milieu réactionnel est agité à température ambiante durant 24H. Après filtration, le précipité blanc est lavé 15 avec 2000g d'éthanol. La poudre blanche obtenue est séchée à température ambiante pendant deux jours. Le rendement calculé sur le magnésium est de 48%. Le rapport molaire Mg/Si mesuré par ICP-AES (Inductively Coupled Plasma Atomic Emission Spectrophotometry) est de 0,6. La diffraction des rayons X montre que le produit est faiblement cristallisé. Le composé 20 polymère organosilicate métallique obtenu est entièrement dispersable dans l'eau, il peut être lavé par dialyse ou par nano et/ou ultrafiltration. La taille des particules mesurée par spectroscopie de corrélation de photons se situe entre 20 et 30nm. Exemple 2 : Synthèse du polymère organosilicate 25 métallique de formule Il dans laquelle M est Zn et R est un groupement 3-aminopropyle 1,2 moles de ZnCl2.6H2O sont solubilisés dans 2900g d'éthanol, 312g de (3-aminopropyl)triéthoxysilane sont rapidement ajoutés. Rapidement un précipité blanc se forme, le milieu réactionnel est agité à 30 température ambiante durant 24H. Après filtration, le précipité blanc est lavé avec 2000g d'éthanol. La poudre blanche obtenue est séchée à température ambiante pendant deux jours. Le rendement calculé sur le magnésium est de 49%. Le rapport molaire Zn/Si mesuré par ICP-AES (Inductively Coupled Plasma Atomic Emission Spectrophotometry) est de 0,57. La diffraction des rayons X montre que le produit est faiblement cristallisé. Le composé polymère organosilicate métallique obtenu est entièrement dispersable dans l'eau, il peut être lavé par dialyse ou par nano et/ou ultrafiltration. La taille des particules mesurée par spectroscopie de corrélation de photons se situe entre 20 et 30nm. Exemple 3 : Synthèse du composé polymère organosilicate métallique de formule II dans laquelle M est Mg et R est un groupement N-(aminoéthyle)-3-propylamine ou NH2(CH2)2NH(CH2)3. On solubilise 0,2 mole de MgCl2.6H2O dans 500g d'éthanol, puis on ajoute rapidement 0,2 mole de N-[3-triméthoxysilyl)propyl]éthylènediamine. Rapidement un précipité blanc se forme, le milieu réactionnel est agité à température ambiante durant 24H. Après filtration, le précipité blanc est lavé avec 500g d'éthanol. La poudre blanche obtenue est séchée à température ambiante pendant deux jours. Le rendement calculé sur le magnésium est de 48%. Le rapport molaire Mg/Si mesuré par ICP-AES (Inductively Coupled Plasma Atomic Emission Spectrophotometry) est de 0,58. La diffraction des rayons X montre que le produit est faiblement cristallisé. Le composé polymère organosilicate métallique obtenu est entièrement dispersable dans l'eau, il peut être lavé par dialyse ou par nana et/ou ultrafiltration. La taille des particules mesurée par spectroscopie de corrélation de photons se situe entre 20 et 40nm. Exemple 4 : Synthèse du composé polymère organosilicate métallique de formule Il dans laquelle R est N-(2-aminoéthyl)-3-propylamine ou NH2(CH2)2NH(CH2)3 et M est Zn. On solubilise 0,2 mole de ZnCl2.6H2O dans 500g d'éthanol, et on ajoute rapidement 0,2 mole de N-[3-triméthoxysilyl)propyl]éthylènediamine. Rapidement un précipité blanc se forme, le milieu réactionnel est agité à température ambiante durant 24H. Après filtration, le précipité blanc est lavé avec 500g d'éthanol. La poudre blanche obtenue est séchée à température ambiante pendant deux jours. Le rendement calculé sur le magnésium est de 43%. Le rapport molaire Zn/Si mesuré par ICP-AES (Inductively Coupled Plasma Atomic Emission Spectrophotometry) est de 0,57. La diffraction des rayons X montre que le produit est faiblement cristallisé. Le composé polymère organosilicate métallique obtenu est entièrement dispersable dans l'eau, il peut être lavé par dialyse ou par nano et/ou ultrafiltration. La taille des particules mesurée par spectroscopie de corrélation de photons se situe entre 15 et 30nm. Exemple 5 : Stabilisation de la rhodamine 6G contre l'oxydation et la photo-oxydation. 150mg de rhodamine 6G sont dispersés dans 150ml d'eau osmosée. Cette dispersion est alors divisée en trois, on ajoute alors à chacune des dispersions 5ml d'une solution ou dispersion 1, 2 ou 3 comme définie ci-après : - dispersion 1 : 5ml d'une dispersion aqueuse du polymère organosilicate métallique (10g/I) obtenu dans l'exemple 1. On obtient la dispersion 5A, - solution 2 : 5ml d'eau osmosée. On obtient la dispersion 5B, - dispersion 3 : 5ml d'une dispersion aqueuse de silice colloïdale (20nm de diamètre) LUDOX� TM-40 (10g/I). On obtient la dispersion 5C. Le pH des trois dispersions est mesuré, il est de 8,5 pour les dispersions 5A et 5C. Il est amené à 8,5 pour la dispersion 5B par ajout de 25 NaOH. Les trois dispersions sont conditionnées dans des récipients identiques laissant un ciel gazeux minimal de façon à limiter les phénomènes d'oxydation. Les densités optiques (D.0) des trois dispersions sont 30 mesurées sur un spectromètre UV-Visible : - dès conditionnement, - après conditionnement à température ambiante à l'abri de la lumière pendant 24H, - après exposition à la lumière d'un néon pendant 12H, 24H, 36H et enfin 72H. Les résultats sont reportés dans le tableau 1 suivant : Échantillons D. O dès D.O D. O D.O D.O D.O conditionnement après après après après après 24 H à 12H à la 24H à la 36H à la 72H à la l'abri de lumière lumière lumière lumière la lumière d'un d'un néon d'un d'un néon néon néon Dispersion 5A 2,4 2,2 2,0 2,0 1,9 1,8 Dispersion 5B 2,4 1,8 1,5 1,3 1 0,4 Dispersion 5C 2,4 1,8 1,4 1,2 0,9 0,3 Tableau 1 La dispersion 5A contenant le polymère organosilicate métallique a peu évolué, la perte de densité optique n'est que de 25% comparée à plus de 80% pour les dispersions 5B et 5C. La dispersion 5C montre qu'il ne suffit pas que l'on soit en présence de nanoparticules pour observer un effet de stabilisation du composé fluorophore organique puisque cette dispersion contient également des nanoparticules de 20nm de diamètre. Ces résultats montrent également que même s'il a été pris soin de limiter les phénomènes d'oxydation en limitant le ciel gazeux lors du flaconnage, il y a eu une perte de densité optique malgré un stockage à l'abri de la lumière, mais que cette perte est très faible avec la composition de l'invention. Les mêmes résultats sont obtenus sous exposition des dispersions 5A à 5C à une lampe UV de 4W centrée à 365nm. Exemple 6 : Test d'oxydation à l'air d'une solution de rhodamine 6G. 150mg de rhodamine 6G sont dispersés dans 150ml d'eau osmosée. Cette dispersion est alors divisée en trois, on ajoute alors à chacune des dispersions 5ml d'une solution 1, 2 ou 3 comme définies ci- après : - dispersion 1 : 5ml d'une solution aqueuse du polymère organosilicate métallique (10g/I) obtenu dans l'exemple 1. On obtient la dispersion 6A, - solution 2 : 5ml d'eau osmosée. On obtient la dispersion 6B, - dispersion 3: 5ml d'une solution aqueuse de silice colloïdale (20nm de diamètre) LUDOX�TM-40 (10g/l). On obtient la dispersion 6C. Le pH des trois dispersions est mesuré, il est de 8,5 pour les solutions 6A et 6C. Il est amené à 8,5 pour la dispersion 6B par ajout de NaOH. Les trois dispersions sont conditionnées dans des récipients à l'abri de la lumière dans lesquels on fait buller de l'air à température ambiante sous agitation pendant 4H. Chacun des récipients est surmonté d'un condenseur, de façon à minimiser l'évaporation. Les densités optiques des trois dispersions sont mesurées par spectrométrie UV-Visible. Les résultats sont reportés dans le tableau 2. Échantillons D. O dès D.O après 4 H à l'abri de la lumière sous conditionnement bullage d'air Dispersion 6A 2,3 1,7 Dispersion 6B 2,3 0,8 Dispersion 6C 2,3 0,75 Tableau 2 18 Ces résultats montrent sans ambiguïté que l'oxydation participe à la décoloration des solutions. Là encore la présence du polymère organosilicate métallique limite ce phénomène. Exemple 7 : Stabilisation de la rhodamine 6G sous forme 5 de couche mince 150mg de rhodamine 6G sont dispersés dans 150m1 d'eau osmosée. Cette dispersion est alors divisée en trois, on ajoute alors à chacune des dispersions 5ml d'une solution ou dispersion 1 ou 2 ou 3 définies ci-après : - dispersion 1 : 5ml d'une dispersion aqueuse du polymère organosilicate métallique (10g/I) obtenu dans l'exemple 1. On obtient la dispersion 7A, - solution 2 : 5ml d'eau osmosée. On obtient la dispersion 7B, - dispersion 3: 5ml d'une dispersion aqueuse de silice colloïdale (20nm de diamètre) LUDOX� TM-40 (10g/I). On obtient la dispersion 7C. Le pH des trois dispersions est mesuré, il est de 8,5 pour les dispersions 7A et 7C. Il est amené à 8,5 pour la dispersion 7B par ajout de 20 NaOH. On ajoute à chacune des dispersions 10m1 d'une dispersion aqueuse d'alcool polyvinylique (4% massique) préalablement dégazée sous argon. On dépose un film de chaque dispersion par trempage (dip-coating) sur des lames de verre préalablement dégraissées. L'opération est répétée 25 trois fois pour chacune des dispersions. Les densités optiques des dépôts sur les plaques sont mesurées par spectrométrie UV-Visible. Les films obtenus sont parfaitement transparents. Ils sont exposés à température ambiante sous lumière pendant 12H et 24H. 30 Les résultats sont reportés dans le tableau 3 ci-après (valeur moyenne de densité optique). 10 15 Échantillons D. O dès D.O après 12H à la D.O après 24H à la conditionnement lumière d'un néon lumière d'un néon Dispersion 7A 5 5 4,9 Dispersion 7B 5,1 3 1 Dispersion 7C 5,1 3 1 Tableau 3 Sous forme de couche mince, le composé fluorophore organique, qui n'est plus mobile, reste au contact du polymère organosilicate métallique, les phénomènes d'oxydation sont complètement annihilés. En dispersion il y a toujours un équilibre entre le composé fluorophore organique adsorbé et le polymère organosilicate métallique, et le composé fluorophore organique libre, une partie du composé fluorophore organique libre peut alors être oxydée, ce qui explique qu'en dispersion même si le polymère organosilicate métallique est très efficace, il ne parvient pas à stopper l'oxydation mais permet de la ralentir très nettement. Exemple 8 : Stabilisation de la rhodamine 6G à l'oxydation par un composé polymère organosilicate métallique à coeur zinc Les mêmes essais ont été reproduits mais avec le polymère organosilicate métallique obtenu à l'exemple 2. 150mg de rhodamine 6G sont dispersés dans 150m1 d'eau osmosée. Cette dispersion est alors divisée en trois, on ajoute alors à chacune des dispersions 5ml d'une solution ou dispersion 1' ou 2' ou 3' définies ci-après : - dispersion 1': 7ml d'une dispersion aqueuse du composé polymère organosilicate métallique obtenu à l'exemple 2 (10g/I). On obtient la dispersion 8A - solution 2' : 5ml d'eau osmosée. On obtient la dispersion 8B dispersion 3' : 5ml d'une dispersion aqueuse de silice colloïdale (20nm de diamètre) LUDOX� TM-40 (10g/I). On obtient la dispersion 8C. Le pH des trois dispersions est mesuré, il est de 8,5 pour les dispersions 8A et 8C. II est amené à 8,5 pour la dispersion 8B par ajout de NaOH. On ajoute à chacune des dispersions 10ml d'une solution aqueuse d'alcool polyvinylique (4% massique) préalablement dégazée sous argon. Chacune des dispersions obtenues avec la dispersion 8A est diluée par 2 par ajout d'eau osmosée. On dépose alors un film de chaque dispersion par trempage (dip-coating) sur des lames de verre préalablement dégraissées. L'opération est répétée trois fois pour chacune des dispersions. Les densités optiques des dépôts sur les plaques sont mesurées par spectrométrie UV-Visible. Les films obtenus sont parfaitement transparents. Ils sont exposés à température ambiante à la lumière d'un néon pendant 12H et 24H. Les résultats sont reportés dans le tableau 4 suivant (valeur moyenne de densité optique). Échantillons D. O dès D.O après 12H à la D.O après 24H à la conditionnement lumière d'un néon lumière d'un néon Dispersion 8A 6 6 5,9 Dispersion 8B 5,9 3,8 2 Dispersion 8C 5,9 4,2 3 Tableau 4 On voit à partir du tableau 4 que le polymère organosilicate métallique obtenu à l'exemple 2 montre des propriétés similaires à celles du polymère organosilicate métallique obtenu à l'exemple 1. On obtient des résultats similaires avec des polymères organosilicates métalliques dans lesquels M est le magnésium ou le zinc, et les groupes R sont des groupements N-(2-aminoéthyl)-3-propylamine ou NH2(CH2)2NH(CH2)3 au lieu de groupements 3-aminopropyle ou NH2(CH2)3. 50mg de polymère organosilicate métallique sont suffisants pour stabiliser 150mg de composé fluorophore organique. Sans vouloir être liés par cette théorie, on pense que la stabilisation est due à la formation de l'auto-assemblage de quelques molécules des composés fluorophores sur la surface du polymère organosilicate métallique formant ainsi un proto-pigment nettement plus stable à l'oxydation et à la photo-oxydation que le composé fluorophore sous forme moléculaire. En dessous du ratio massique polymère organosilicate métallique/composé fluorophore de 0,33, la stabilisation est beaucoup moins efficace. Les polymères organosilicates métalliques étant transparents et très petits, on peut en mettre une grande quantité sans affecter les propriétés optiques. Pour des applications textiles, le toucher peut être affecté, le ratio polymère organosilicate métallique/composé fluorophore est de préférence inférieur ou égale à 1, 33 car au-delà le tissu devient rêche. On obtient des résultats similaires avec les composés polymères organosilicates métalliques obtenus aux exemples 3 et 4. De plus, on peut neutraliser les dispersions de composition fluorescente selon l'invention par ajout d'acide chlorhydrique sans affecter les propriétés de stabilisation. Les mêmes propriétés de stabilisation ont été obtenues avec la fluorescéine bien que l'effet soit moins remarquable car ce composé fluorophore semble moins sensible à l'oxydation et au rayonnement électromagnétique. Ainsi, la composition fluorescente de l'invention peut être utilisée aussi bien sous forme d'une dispersion ou d'un sol colloïdal, en particulier en phase aqueuse, que sous forme solide. Cette caractéristique est particulièrement intéressante, en 30 particulier pour une utilisation en tant que composition de marquage, soit pour déterminer l'origine du produit, soit pour déterminer la date de fabrication du 22 produit, en particulier de papiers officiels ou de textiles, soit encore pour des buts de marquage anti-contrefaçon. Ainsi, la composition fluorescente de l'invention peut être utilisée pour marquer des papiers ou des textiles ou tout autre composant sous la forme de code-barres ou de motifs, ou encore d'associations de motifs de couleurs différentes, en particulier en utilisant une composition fluorescente selon l'invention contenant de la fluorescéine, une composition fluorescente selon l'invention contenant une porphyrine, et une composition selon l'invention comprenant de la rhodamine et en jouant sur les motifs obtenus grâce à ces trois compositions. Ainsi l'invention concerne également une composition de marquage comprenant au moins une composition fluorescente selon l'invention, comme précédemment décrit. Exemple 9 : Synthèse du polymère organosilicate métallique de formule II dans laquelle M est le zinc (Zn) et quatre groupes R sont des groupes NH2(CH2)3 et quatre groupes R sont des groupes C6H5. On solubilise 0,0191 mole de ZnCl2.6H2O dans 200g d'éthanol, puis un mélange équimolaire de (3-aminopropyl)triéthoxysilane et de phényltriéthoxysilane (0,00955/0,00955) dans 20g d'EtOH est rapidement ajouté. Rapidement la solution s'opacifie, on ajoute alors 0,0095 mole de NaOH dans 20g d'EtOH. Le milieu réactionnel est agité à température ambiante durant 24H. Après filtration, le précipité blanc est lavé avec 200g d'éthanol. La poudre blanche est séchée à température ambiante pendant deux jours. Le rendement calculé sur le magnésium est de 38%. Le rapport molaire Zn/Si mesuré par ICP-AES (Inductively Coupled Plasma Atomic Emission Spectrophotometry) est de 0,7. La diffraction des rayons X montre que le produit est faiblement cristallisé. Le polymère organosilicate métallique obtenu est entièrement dispersable dans l'eau, il peut être lavé par dialyse ou par nano et/ou ultrafiltration. La taille des particules mesurée par spectroscopie de corrélation de photons se situe entre 20 et 50nm. Exemple 10 Stabilisation du 2-(2'-hydroxy-5'- méthylphényl) benzotriazole. 25m1 d'un sol colloïdal aqueux du polymère organosilicate métallique obtenu à l'exemple 9 (10g/I) sont mis sous agitation à température ambiante. On ajoute ensuite 200mg de 2-(2'-hydroxy-5'-méthylphényl) benzotriazole, celui-ci est tout à fait insoluble dans l'eau. La dispersion dans le sol colloïdal est très lente, elle est accélérée quand on irradie le dessus du Bécher avec une lampe UV (4W centrée à 365nm). La dispersion devient limpide et transparente en quelques minutes. L'irradiation UV rompt la liaison hydrogène qui confère la planéité, donc la délocalisation des électrons et par là même son absorbance dans les UV au 2-(2'-hydroxy-5'-méthylphényl) benzotriazole. Ce dernier se dépolymérise et est rapidement adsorbé sur le polymère organosilicate métallique. Afin de mesurer la stabilisation du 2-(2'-hydroxy-5'-méthylphényl)benzotriazole à l'oxydation, on fabrique des couches minces de compositions suivantes : - Composition 10A : on introduit 5 ml de la dispersion de 2-(2'-hydroxy-5'-méthylphényl)benzotriazole obtenue précédemment dans une formulation sol-gel faite d'un mélange alcoolique 0,1M de quatre équivalents molaires de 3-glycidopropyltriméthoxysilane + 1 équivalent molaire de tétraéthyle orthosilicate + 5ml d'H2O. On a ainsi substitué les 5ml d'H20 de la formulation sol-gel du mélange alcoolique 0,1M par 5ml de la dispersion de 2-(2'-hydroxy-5'- méthylphényl)benzotriazole obtenue à cet exemple. - Composition 10B : on introduit 0,5m1 de la dispersion de 2-(2'-hydroxy-5'-méthylphényl)benzotriazole obtenue à cet exemple dans la même formulation sol-gel du mélange alcoolique 0,1M que précédemment. Dans ce cas, seulement 10% des 5ml d'H20 de cette formulation sol-gel sont remplacés par la dispersion aqueuse de 2-(2'-hydroxy-5'-méthylphényl)benzotriazole obtenue à cet exemple. Composition 10C: A titre comparatif, on prépare une composition contenant 100 mg de 2-(2'-hydroxy-5'-méthylphényl)benzotriazole non stabilisés par le polymère organosilicate métallique selon l'invention dilué dans de l'alcool polyvinylique (4%), du THF (25ml), et de l'eau (10ml). Ces compositions sont déposées sur des lames de verre et séchées. On obtient alors 3 couches minces notées respectivement 10A, 10B et 10C. Toutes les couches obtenues sont parfaitement transparentes 10 et homogènes. Toutes les couches obtenues filtrent les UV dans la région de 280 à 380 nm. Le pourcentage absorbé dans le domaine UV est directement proportionnel à la quantité de 2-(2'-hydroxy-5'-méthylphényl) benzotriazole présent. 15 Les transmittances de ces couches minces transparentes sont mesurées : dès leur fabrication, - après 48 heures à l'abri de la lumière sous hôte aspirante (10m3/h), 20 - après 24 heures sous irradiation UV (lampe UV de 4W centrée à 365nm) à l'air, et - après 24 heures sous irradiation UV (lampe UV de 4W centrée à 365nm) sous argon. Les résultats obtenus sont reportés au tableau 5 ci-après : Echantillons % transmittance % transmittance % transmittance % transmittance dès fabrication après 48 heures après 24 heures après 24 heures à l'abri de la d'exposition aux d'exposition aux lumière uv à l'air UV sous argon Couche 85% 85% 85% 84% mince 10A Couche 10% 10% 10% 11% mince 10B Couche 87% 65% 60% 60% mince 10C Tableau 5 Ces résultats confirment que le polymère organosilicate métallique de l'invention stabilise le 2-(2'-hydroxy-5'-méthylphényl)benzotriazole contre l'oxydation. Les tests de l'exemple 10 ont été reproduits en utilisant un polymère organosilicate métallique obtenu selon le procédé décrit à l'exemple 9 mais en utilisant 0,191 mole MgCl2.6H2O à la place des 0,0191 moles de ZnCl2.6H2O. Les résultats obtenus en termes de dispersion et de stabilisation à l'oxydation du 2-(2'-hydroxy-5'-méthylphényl) benzotriazole sont identiques. C'est dire que l'invention n'est nullement limitée à la seule stabilisation à l'oxydation et aux rayonnements électromagnétiques et en particulier aux rayonnements UV, de composés organiques fluorophores ou des membres de la famille des benzotriazoles, mais peut s'appliquer à de nombreux autres composés sensibles à l'oxydation et/ou aux rayonnements électromagnétiques. Ainsi, elle concerne l'utilisation d'au moins un polymère 20 organosilicate métallique ayant l'une des formule I ou Il suivantes : Formule I : R4Si4Al2O8(OH)X Formule Il : RSSi$M6O16(OH)y, dans lesquelles : - chaque R est choisi, indépendamment des autres, dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, - x?2, y4, dans la formule I, le rapport Si/AI est compris entre 1,8 et 10 1,3 inclus, - dans la formule II, M est choisi dans le groupe formé par le calcium, le magnésium, le zinc, le strontium et les mélanges de ceux-ci, et le rapport molaire Si/M est compris entre 1,8 et 1,3 inclus, pour la protection contre l'oxydation et/ou les rayonnements 15 électromagnétiques de composés sensibles à l'oxydation et/ou aux rayonnements électromagnétiques. De préférence, dans les formules I et Il, chaque R est choisi, indépendamment des autres, parmi un groupe méthyle substitué ou non substitué, un groupe éthyle substitué ou non substitué, un groupe n-propyle 20 substitué ou non substitué, et un groupe benzyle substitué ou non substitué. Lorsque R est substitué, il est de préférence substitué par un groupe amino, un groupe halogène, un groupe éther, un groupe ester, un groupe hydroxyle, un groupe acrylate, un groupe époxy, un groupe alkyle, un groupe alkylacrylate, un groupe aminoalkyle ou un groupe chloroallkyle. 25 De préférence, le polymère organosilicate métallique a la formule II dans laquelle M est le magnésium ou le zinc, et R est un groupement 3-aminopropyle. Dans un autre mode de réalisation préféré de l'utilisation de l'invention, le polymère organosilicate métallique a la formule II dans laquelle 30 M est le magnésium ou le zinc, et chaque groupe R est un groupement N-(2-aminoéthyl)-3-propylamine ou NH2(CH2)2NH(CH2)3. REVENDICATIONS 1. Utilisation d'au moins un composé polymère organosilicate métallique, sous forme de particules, ayant l'une des formules I ou II suivantes : Formule I: R4Si4Al2O8(OH),, Formule Il : R8Si8M6O16(OH)y, dans lesquelles : chaque R est choisi indépendamment des autres dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, x>2, y>_4, - dans la formule I, le rapport Si/AI est compris entre 1,8 et 1,3 inclus, - dans la formule Il, M est choisi dans le groupe formé par le calcium, le magnésium, le zinc, le strontium et les mélanges de ceux-ci, et 20 le rapport molaire Si/M est compris entre 1,8 et 1,3 inclus, pour la protection contre l'oxydation et/ou les rayonnements électromagnétiques d'un composé sensible à l'oxydation et/ou aux rayonnements électromagnétiques. 2. Utilisation selon la revendication 1 caractérisée en ce que 25 chaque R est choisi, indépendamment des autres, parmi un groupe méthyle substitué ou non substitué, un groupe éthyle substitué ou non substitué, un groupe n-propyle substitué ou non substitué, un groupe benzyle substitué ou non substitué. 3. Utilisation selon la revendication 1 ou 2 caractérisée en ce 30 que lorsque R est substitué, il est substitué par au moins un groupe amino, un atome halogène, un groupe éther, un groupe ester, un groupe hydroxyle, un F --'IM-YtlIIYMIHIwY~+'.28 groupe acrylate, un groupe époxy, un groupe alkyle, un groupe alkylacrylate, un groupe aminoalkyle ou un groupe chloroalkyle. 4. Utilisation selon l'une quelconque des revendications précédentes caractérisée en ce que le polymère organosilicate métallique a la 5 formule Il dans laquelle M est le zinc ou le magnésium, et chaque R est un groupement 3-aminopropyle. 5. Utilisation selon l'une quelconque des revendications 1 à 3 caractérisée en ce que le polymère organosilicate métallique a la formule Il dans laquelle M est le zinc ou le magnésium, et chaque R est un groupement 10 N-(2-aminoéthyl)-3-propylamine. 6. Utilisation selon l'une quelconque des revendications précédentes caractérisée en ce que le composé sensible à l'oxydation et/ou aux rayonnements électromagnétiques est un composé fluorophore organique. 15 7. Utilisation selon la revendication 6 caractérisée en ce que le composé fluorophore organique est choisi dans le groupe formé par la rhodamine, la fluorescéine, les porphyrines et leurs mélanges. 8. Utilisation selon l'une quelconque des revendications 1 à 5 caractérisée en ce que le composé sensible à l'oxydation et/ou aux 20 rayonnements électromagnétiques est un composé benzotriazole. 9. Utilisation selon la revendication 8 caractérisée en ce que le composé benzotriazole est le 2-(2'-hydroxy-5'-méthylphényl) benzotriazole et en ce que le polymère organosilicate métallique a la formule II dans laquelle M est le zinc (Zn) et quatre groupes R sont des groupes NH2(CH2) 3 et 25 quatre groupes R sont des groupes C6H5. 10. Composition fluorescente caractérisée en ce qu'elle comprend : des particules d'au moins un composé organique fluorophore, et 30 - des particules d'au moins un polymère organosilicate métallique ayant l'une des formules I ou II suivantes : Formule 1 : R4Si4Al2O8(OH)xFormule II : R8Si8M6O16(OH)v, dans lesquelles : - chaque R est choisi, indépendamment des autres, dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, x2, - y > 4, - dans la formule I, le rapport Si/AI est compris entre 1,8 et 1,3 inclus, - dans la formule Il, M est choisi dans le groupe formé par le calcium, le magnésium, le zinc, le strontium et les mélanges de ceux-ci, et le rapport molaire Si/M est compris entre 1,8 et 1,3 inclus. 11. Composition fluorescente selon la revendication 10 caractérisée en ce que le composé organique fluorophore est choisi dans le groupe formé par la rhodamine,la fluorescéine, les porphyrines, et leurs mélanges. 12. Composition selon la revendication 10 ou 11 caractérisée 20 en ce que dans les formules I et Il, chaque R est choisi, indépendamment des autres, parmi un groupe méthyle substitué ou non substitué, un groupe éthyle substitué ou non substitué, un groupe n-propyle substitué ou non substitué, et un groupe benzyle substitué ou non substitué. 13. Composition fluorescente selon l'une quelconque des 25 revendications 10 à 12 caractérisée en ce que dans les formules I et II, lorsque R est substitué, il est substitué par au moins un groupe amino, un atome d'halogène, un groupe éther, un groupe ester, un groupe hydroxyle, un groupe acrylate, un groupe époxy, un groupe alkyle, un groupe alkylacrylate, un groupe aminoalkyle, un groupe chloroalkyle. 30 14. Composition fluorescente selon l'une quelconque des revendications 10 à 13 caractérisée en ce que le polymère organosilicate 15 30 métallique a la formule Il dans laquelle M est le magnésium ou le zinc, et chaque R est un groupement aminopropyle. 15. Composition fluorescente selon l'une quelconque des revendications 10 à 13 caractérisée en ce que le polymère organosilicate métallique a la formule Il dans laquelle M est le magnésium ou le zinc, et chaque R est un groupement N-(2-aminoéthyl)-3-propylamine. 16. Composition fluorescente selon l'une quelconque des revendications 10 à 15 caractérisée en ce qu'elle est sous la forme de particules solides. 17. Composition fluorescente selon l'une quelconque des revendications 10 à 15 caractérisée en ce qu'elle est sous la forme d'une dispersion ou d'un sol colloïdal, de préférence en phase aqueuse. 18. Composition de marquage caractérisée en ce qu'elle comprend au moins une composition selon l'une quelconque des revendications 10 à 17. 19. Composition de protection contre le rayonnement U.V caractérisée en ce qu'elle comprend : - du 2-(2'-hydroxy-5'-méthylphényl) benzotriazole, et -des particules d'au moins un polymère organosilicate métallique ayant l'une des formules I ou II suivantes : Formule I: R4Si4AI2O8(OH)X , Formule II : R$Si8M6O16(OH),,, dans lesquelles : - chaque R est choisi indépendamment des autres dans le groupe formé par un groupe alkyle linéaire ou ramifié, substitué ou non substitué, un groupe alcényle linéaire ou ramifié, substitué ou non substitué, un groupe aryle substitué ou non substitué, et un groupe benzyle substitué on non substitué, x 2, -y>_4, - dans la formule I, le rapport Si/AI est compris entre 1,8 et 1,3 inclus, 31 dans la formule II, M est choisi dans le groupe formé par le calcium, le magnésium, le zinc, le strontium et les mélanges de ceux-ci, et le rapport molaire Si/M est compris entre 1,8 et 1,3 inclus. 20. Composition selon la revendication 19 caractérisée en ce que chaque R est choisi, indépendamment des autres, parmi un groupe méthyle substitué ou non substitué, un groupe éthyle substitué ou non substitué, un groupe n-propyle substitué ou non substitué et un groupe benzyle substitué ou non substitué. 21. Composition selon la revendication 19 ou 20 caractérisée en ce que, dans les formules I et Il, lorsque R est substitué, il est substitué par au moins un groupe amino, un atome d'halogène, un groupe éther, un groupe ester, un groupe hydroxyle, un groupe acrylate, un groupe époxy, un groupe alkyle, un groupe alkylacrylate, un groupe aminoalkyle ou un groupe chloroalkyle. 22. Composition selon l'une quelconque des revendications 19 à 21 caractérisée en ce que le polymère organosilicate métallique a la formule II dans laquelle M est le zinc (Zn) et quatre groupes R sont des groupements NH2(CH2)2NH(CH2)3 et quatre groupes R sont des groupements C6H5.